(57)【要約】  【課題】石綿資材の表面に網を敷き、この上に防水性の上層樹脂を塗布して網に浸透させ、これにより既設の石綿資材を封じ込め、石綿資材の防水性及び強度を向上させる。  【解決手段】工程Ａ：石綿資材Ｒの表面の上に下層樹脂１を塗布する（図１）（省略可能）。工程Ｂ：この下層樹脂１の上に網２を敷く（図２）（省略可能）。工程Ｃ：この敷かれた網２の上に、当該網に浸透可能な防水性で液体の上層樹脂３をさらに塗布する（図３）。工程Ｄ：この上層樹脂３が浸透された網の表面に耐候性の表層樹脂４を塗布する（図４）（省略可能）。  【選択図】図６
2005194162.tif 000002
【特許請求の範囲】
【請求項１】
既設の石綿資材の上に網を敷き、
この敷かれた網の上に、当該網の隙間に浸透可能な防水性で液体の上層樹脂をさらに塗布するとともに、この網に当該上層樹脂を当該網の下面の上記石綿資材の表面に達するまで浸透させ、この上層樹脂が乾燥すると、上記網が硬化されて強度が向上されるとともに、上層樹脂が浸透した網が上記石綿資材に接着されることを特徴とする石綿資材の封じ込め方法。
【請求項２】
上記請求項１の既設石綿資材の封じ込め方法によって封じ込められた石綿資材の封じ込め構造。
【請求項３】
上記上層樹脂は、熱硬化性であり、無発泡性であり、または常温で液体であり、若しくはナイロン樹脂、エポキシ樹脂またはポリエステル樹脂が望ましく、不飽和ポリエステル樹脂がより望ましく、若しくは上記上層樹脂の上記網に対する浸透量は網の体積（隙間を含む）の１５％〜５００％、望ましく２５％〜２５０％、より望ましくは３５％〜１００％（同じ体積）、さらに望ましくは４５％〜７５％である請求項１記載の石綿資材の封じ込め方法。
【請求項４】
上記上層樹脂は、隙間を含む網の体積未満または越える量の上層樹脂が塗布されて浸透され、上記上層樹脂の塗布及び浸透量は、比重１．００〜１．２０において、網の厚さ１mm当たり及び１m2当たり、０．３〜４．０kg、望ましくは１．０〜３．０kg、より望ましくは１．１５〜２．３kg、さらに望ましくは１．５〜２．０kgであることを特徴とする請求項１または３記載の石綿資材の封じ込め方法。
【請求項５】
上記網の隙間は、当該網の体積の５０〜９０％を占めており、網の厚みは０．１〜２０mm、望ましくは０．２〜１０mm、より望ましくは０．５〜５mm、さらに望ましくは１〜３mm、目付重量が５〜９００g／m2、望ましくは１０〜４５０g／m2、より望ましくは２５〜２７０g／m2、さらに望ましくは５０〜１７０g／m2である請求項１、３または４記載の石綿資材の封じ込め方法。
【請求項６】
上記網は、ポリエチレンテレフタレート製またはナイロン製などの合成樹脂製、金属繊維、針金、玄武岩繊維またはガラス繊維であることを特徴とする請求項１、３、４または５記載の石綿資材の封じ込め方法。
【請求項７】
上記網が敷かれる前に、上記石綿資材の表面に防水性の下層樹脂を塗布し、  この下層樹脂が硬化乾燥する前または後に、この塗布された下層樹脂の上に上記網が敷かれることを特徴とする請求項１、３、４、５または６記載の石綿資材の封じ込め方法。
【請求項８】
上記上層樹脂と下層樹脂は同じものであることを特徴とする請求項７記載の石綿資材の封じ込め方法。
【請求項９】
上記塗布された上層樹脂の上面に、当該上層樹脂と混合しない耐候性の表層樹脂が塗布され、これにより上層樹脂及び／または下層樹脂が塗布された網を保護して劣化または破損するのを防ぐことを特徴とする請求項１、３、４、５、６、７または８記載の石綿資材の封じ込め方法。
【請求項１０】
上記網を敷く前に、上記石綿資材の表面を清掃しない、または清掃することを特徴とする請求項１、３、４、５、６、７、８または９記載の石綿資材の封じ込め方法。
【請求項１１】
上記網の隙間には上記石綿資材の突起物が挿通されることを特徴とする請求項１、３、４、５、６、７、８、９、１０または１１記載の石綿資材の封じ込め方法。
【発明の詳細な説明】
【技術分野】
【０００１】
本発明は、石綿資材の封じ込め方法及び封じ込め構造に関し、特に既に建造されて年月が経過して劣化した既設の石綿資材の封じ込め方法及び封じ込め構造などに関する。
【背景技術】
【０００２】
建造物を取り壊して、新たに建造物を新築すると、膨大な建築廃材が出る。近年、このような建築廃材を出さないようにすることが、環境対策上強く求められている。特に、石綿（アスベスト）資材は、人体に非常に有害であり、石綿粒子が人間の肺の中に入ると肺ガンを起こす危険も指摘されている。このような石綿資材は年月が経過するにしたがって劣化し、表面から石綿粒子が飛散する危険があった。
【０００３】
これを解決するため以下の特許文献に示す従来技術が存在する。しかし、これは塗料だけで封じ込めるものであり、強度的及び耐久性に問題があった。従来の特許文献は以下の通りであり、これを参照されたい。
【０００４】
【特許文献１】特開平６−４９３９１公報
【発明の開示】
【発明が解決しようとする課題】
【０００５】
本発明の目的は、このような有害な石綿（アスベスト）を封じ込めて、石綿粒子の飛散を防止することにある。
【課題を解決するための手段】
【０００６】
上記目的を達成するために、本発明は、石綿資材の上に網を敷き、この敷かれた網の上に、当該網の隙間に浸透可能な防水性で液体の上層樹脂をさらに塗布するとともに、この網に当該上層樹脂を当該網の下面の上記石綿資材の表面に達するまで浸透させ、この上層樹脂が硬化・乾燥すると、上記網が硬化されて強度が向上されるとともに、上層樹脂が浸透した網が上記石綿資材に接着されるようにした。
【発明の効果】
【０００７】
これにより、既設の石綿資材を封じ込めて、石綿粒子の飛散を防止することができる。また、当該石綿資材の防水性及び強度を向上させることができ、石綿資材の石綿を封じ込めたまま、石綿資材を使用することができ、石綿資材を廃棄する必要もなくなる等の効果を奏する。
【発明を実施するための最良の形態】
【０００８】
既設屋根の石綿資材Ｒの表面に上層樹脂３または下層樹脂１を塗布して、石綿（アスベスト）を封じ込め、さらに表層樹脂４を塗布する。網２を敷いた方が強度は向上するが、網２はなくてもよい。下層樹脂１または表層樹脂４の塗布も場合によって省略可能である。以下の実施例は、石綿資材Ｒが屋根の例である。
【実施例１】
【０００９】
（１） 石綿資材の封じ込め方法
改修される石綿資材Ｒが使われている箇所としては、屋根、アーケードの屋根、ビルディングの屋上の床面、ドーム型屋根、プレハブ工法による住宅の屋根、木造家屋の屋根、鉄筋コンクリート建造物の屋根／屋上床面などといった建築物／施設の屋根の上面または下面（屋根裏）ほか、建築物／施設の屋上床面、建築物／施設の天井／床の上面／下面／傾斜面、建築物／施設の垂直面／傾斜面の壁面、水平／垂直／傾斜の地中埋設／地上の土管／管／電柱／鉄柱／柱／塔／門／橋／道路／トンネルといった構造物の外表面／内表面などである。
【００１０】
石綿資材Ｒを改修する方法は以下の工程からなる。
（工程Ａ）石綿資材Ｒの表面の上に、網２に浸透可能な防水性で液体の下層樹脂１を塗布する（図１）。
（工程Ｂ）この下層樹脂１が塗布された屋根Ｒの表面に網２を敷く（図２）。
（工程Ｃ）この敷かれた網２の上に、当該網２に浸透可能な防水性で液体の上層樹脂３をさらに塗布する（図３）。
（工程Ｄ）この上層樹脂３が浸透された網２の表面に耐候性の表層樹脂４を塗布する（図４）。
【００１１】
なお、上記（工程Ａ）の石綿資材Ｒの表面を清掃することは可能である。また、上記工程Ａの下層樹脂１の塗布を省略することは可能である。さらに、上記工程Ｂの網２の敷設を省略することは可能である。
【００１２】
上記工程Ａにおける石綿資材Ｒを支えるものは、鉄骨Ｔのほか、鉄筋コンクリート、建築用ブロックなどでもよく、構造は耐火構造または準耐火構造でもよい。石綿資材Ｒの清掃は、箒掃き、水洗い、洗剤を使った洗浄、ジェット水流、洗浄機、たわしまたは電動ブラシなどを使った洗浄、ドライアイスの粒子を石綿資材Ｒの表面にぶつけて、石綿資材表面の汚れを剥がすドライアイスブラストの洗浄などのいずれでも良いし、これらの組み合わせでもよい。
【００１３】
この清掃では乾燥工程も含まれ、この乾燥は、自然乾燥、天日、ヒ−ター、扇風機、送風機などのいずれでもよいし、これらの組み合わせでもよい。なお、水を使わない清掃では、この乾燥工程は不要であって、上記たわしまたは電動ブラシで水を使わない場合、箒掃き、ドライアイスブラストでは乾燥工程は不要である。
【００１４】
上記清掃は、省略可能である。この場合、石綿資材Ｒの表面のごみや石綿資材Ｒの素材の剥離物は除去されず、下層樹脂１または上層樹脂３で封じ込められる。これにより、石綿資材Ｒの表面のごみや石綿資材Ｒの素材の剥離物の飛散を防止できる。この石綿資材Ｒの素材が石綿、石綿スレート、重金属、塩化ビニル系樹脂、ダイオキシンなど、場合によって有害な素材からなるときは、このような剥離物の飛散を防止できて、人間の健康及び環境に悪影響を与えることがない。
【００１５】
実験によれば、このような清掃を行わない場合、清掃を行った場合に比べて、上記工程によって改修された既設石綿資材の強度の低下は無いまたは数％の低下にとどまり、強度上問題はなかった。
【００１６】
上記工程Ｂの網２は、上記工程Ａの下層樹脂１が硬化・乾燥する前に敷かれ、この網２に下層樹脂１も浸透する。この下層樹脂１は上記上層樹脂３と同じであるが、異なっていてもよい。この下層樹脂１と上層樹脂３は場合によって相互に浸透して混合する。例えば両者がともに水性または油性といった同じ性質であれば混合する。
【００１７】
なお、下層樹脂１と上層樹脂３は、後述する表層樹脂４と上層樹脂３のように、場合によって相互に浸透せず混合しなくてもよい。さらに、下層樹脂１または上層樹脂３のいずれか一方は塗布しないことも可能である。また、網２は下層樹脂１が硬化・乾燥してから敷かれてもよい。この場合の乾燥時間は数時間であって、完全に硬化・乾燥される。
【００１８】
上記工程Ｃの上層樹脂３の塗布量または下層樹脂１及び上層樹脂３の塗布量は、網２の厚みと同じ、またはこの厚み未満もしくはこの厚みの数分の１となる量、またはこの厚みを越えるもしくはこの厚みの数倍となる量だけ塗布される。網２に十分にまたはある程度染み渡って十分にまたはある程度浸透される量だけ、上層樹脂３または下層樹脂１及び上層樹脂３が塗布される。上層樹脂３または下層樹脂１及び上層樹脂３の塗布体積は、後述するように網２の体積に対して、同じ乃至同じ未満になる。
【００１９】
上記工程Ｃの上層樹脂３は、網２の下面の上記石綿資材Ｒの表面に達するまで浸透される。この上層樹脂３が硬化・乾燥すると、上記網２が硬化されて改修石綿資材の強度が向上される。さらに、上層樹脂３によって網２が上記石綿資材Ｒに接着され、これによりさらに石綿資材Ｒの強度が向上する。
【００２０】
上記表層樹脂４は、上記上層樹脂３とは混合しない。これは表層樹脂４が上層樹脂３とは材質が異なることによる。例えば一方が水性、他方が油性である。このほか、上層樹脂３と表層樹脂４とが同じ油性または同じ水性といった同じ性質または同じ材質であっても、上層樹脂３が硬化・乾燥した後に、表層樹脂４が塗布されれば両者は混合しない。なお表層樹脂４は塗布しないことも可能である。
【００２１】
（２）上層樹脂３及び下層樹脂１の材質
上記上層樹脂３及び下層樹脂１の材質は、熱硬化性若しくは熱可塑性であり、または無発泡性または発泡性であり、防水性である。例えば、不飽和ポリエステル樹脂、飽和ポリエステル樹脂、不飽和／飽和アクリル樹脂、アルキド樹脂、フェノール樹脂、エポキシ樹脂、ナイロン樹脂、メラミン樹脂、尿素樹脂、ポリウレタンなどのほか、ポリエチレン、ポリ塩化ビニル、ポリスチレン、ポリプロピレン、メタクリル樹脂、ポリカーボネード、ポリアミド、ポリアセタール、フッ素樹脂、これらの混合物などであるが、ナイロン樹脂、エポキシ樹脂、ポリエステル樹脂が望ましく、不飽和ポリエステル樹脂がより望ましい。
【００２２】
これらの上層樹脂３及び下層樹脂１は、常温で液体、ゾル状またはゲル状であり、網２に十分に浸透できるものが選ばれる。網２に対する上層樹脂３（または／及び下層樹脂１）の浸透量は網２（隙間２２を含む）の体積の１５％〜５００％、望ましく２５％〜２５０％、より望ましくは３５％〜１００％（同じ体積）、さらに望ましくは４５％〜７５％、またさらに望ましくは５０％〜６０％、例えば５５％であり、網２（隙間２２を含む）の体積より少ないまたは越える量の上層樹脂３または／及び下層樹脂１が塗布されて浸透される。
【００２３】
この浸透によって網２を内蔵した上層樹脂３が強固になり石綿資材Ｒの強度を高めることができる。上層樹脂３（または／及び下層樹脂１）の浸透量が網２の体積より少なく、上層樹脂３（または／及び下層樹脂１）の塗布体積は網２（隙間２２を含む）の体積より少なくてもよい。むろん、上層樹脂３（または／及び下層樹脂１）の塗布体積は網２（隙間２２を含む）の体積より多くてもよい。
【００２４】
この上層樹脂３及び下層樹脂１の塗布及び浸透量は、密度（＝比重）１．００〜１．２０ｇ／ｍｌにおいて、網２の厚さ１mm（ミリメートル）当たり、及び１m2（平方メートル）当たり、０．３〜４．０kg（キログラム）、望ましくは１．０〜３．０kg、より望ましくは１．１５〜２．３kg、さらに望ましくは１．５〜２．０kgである。この浸透によって網２を内蔵した上層樹脂３が強固になり石綿資材Ｒの強度を高めることができる。
【００２５】
上層樹脂３及び下層樹脂１は油性または水性であるが、油性の方が防水性がよい。また、たとえ、水性であっても、上記表層樹脂４が油性で有れば改修石綿資材の防水性は達成される。この上層樹脂３及び下層樹脂１には場合によって硬化剤、着色料が添加される。具体的製品としてはユピカ４１８３ＡＰＴ、ユピカ４１８３ＰＴ（日本ユピカ株式会社製品）がよい。
【００２６】
また、上層樹脂３及び下層樹脂１の密度（＝比重）は１．００〜１．２０ｇ／ｍｌ、望ましくは１．０８〜１．１４ｇ／ｍｌ、より望ましくは１．１０〜１．１２であり、粘度は１．０〜９．０ｄＰａ・Ｓ、望ましくは１．５〜６．０ｄＰａ・Ｓ、より望ましくは２．０〜４．５ｄＰａ・Ｓであり、揺変度は１．０〜４．０、望ましくは１．５〜３．０であり、酸価は１０〜２５ｍｇＫＯＨ／ｇ、望ましくは１２〜２０ｍｇＫＯＨ／ｇであり、固まるまでの時間であるゲルタイムは５〜７５分、望ましくは９〜５０分、より望ましくは１５〜３０分である。
【００２７】
上層樹脂３または下層樹脂１の発泡性または無発泡性の樹脂組成液を、網２に塗布して浸透させるには、刷毛またはローラによる塗布、スプレーによる吹き付けのほか、通常公知のサチュレータ、コータなどの方法が適用される。下層樹脂１の塗布によって、石綿資材Ｒ表面への網２の付着性／密封性を向上させることができる。
【００２８】
上層樹脂３と下層樹脂１とは同じ成分同じ材質であるので、上層樹脂３と下層樹脂１との相互浸透性／相互親和性が向上し、上層樹脂３と下層樹脂１との間に不整合面が生じず、上層樹脂３と下層樹脂１との強度を向上させることができる。
【００２９】
（３）表層樹脂４の材質
上記表層樹脂４の材質は、熱硬化性若しくは熱可塑性であり、または無発泡性または発泡性であり、防水性である。例えば、不飽和ポリエステル樹脂、飽和ポリエステル樹脂、不飽和／飽和アクリル樹脂、アルキド樹脂、フェノール樹脂、エポキシ樹脂、メラミン樹脂、尿素樹脂、ポリウレタンなどのほか、ポリエチレン、ポリ塩化ビニル、ポリスチレン、ポリプロピレン、メタクリル樹脂、ポリカーボネード、ポリアミド、ポリアセタール、フッ素樹脂、これらの混合物などであるが、ナイロン樹脂、エポキシ樹脂、ポリエステル樹脂が望ましく、不飽和ポリエステル樹脂がより望ましい。また、オルソ系、イソフタル酸系、ビスフェノール系いずれでもよい。
【００３０】
これらの表層樹脂４は、常温で液体、ゾル状またはゲル状であり、油性または水性であるが、油性の方は防水性がよく、上記上層樹脂３とは混合しない樹脂が選択される。表層樹脂４は、耐候性に優れ、長期にわたる直射日光、長期にわたる降雨／降雪／酸性雨、長期にわたる強風などに対する耐久性がよい。表層樹脂４は耐候性がよいため、変色／防水性の低下／変質といった劣化が生じにくく、クラック／傷／汚れといった破損が生じにくく、上記上層樹脂３及び／または下層樹脂１が浸透した網２を長期にわたって保護し、上層樹脂３及び／または下層樹脂１が浸透した網２が劣化したり破損したりするのを防ぐ。
【００３１】
エアーガンを用いて塗布する場合の表層樹脂４の粘度は６〜２７ポイズ、望ましくは９〜１８ポイズ、より望ましくは１２〜１５ポイズであり、揺変度は３．０〜９．０であり、望ましくは４．０〜７．５であり、より望ましくは４．５〜６．０であり、固まるまでの時間であるゲルタイムは７．５〜４５分、望ましくは１０〜３０分、より望ましくは１５〜２５分である。この表層樹脂４は場合によって塗布しなくてもよい。
【００３２】
刷毛塗りまたはローラ塗りによって塗布する場合の表層樹脂４の粘度は１２〜３６ポイズ、望ましくは１８〜２７ポイズ、より望ましくは２１〜２４ポイズであり、揺変度は３．５〜７．５であり、望ましくは４．５〜６．５であり、より望ましくは５．０〜６．０であり、固まるまでの時間であるゲルタイムは７．５〜４５分、望ましくは１０〜３０分、より望ましくは１５〜２５分である。この表層樹脂４は場合によって塗布しなくてもよい。
【００３３】
網２に塗布／浸透させた上層樹脂３の表面に、表層樹脂４の発泡性または無発泡性の樹脂組成液を塗布及び浸透するには、刷毛またはローラによる塗布、スプレーによる吹き付けなどが行われる。この表層樹脂４には場合によって硬化剤、着色料が添加される。具体的製品としてはユピカＵＧ−５１０シリーズ、ユピカ４１８３（日本ユピカ株式会社製品）、ゲルコート（公進ケミカル株式会社製品）がよい。
【００３４】
上記上層樹脂３、下層樹脂１及び／または表層樹脂４の材質は、燃えにくい難燃性または不燃性である。特に表層樹脂４をこれら難燃性などにすると、上層樹脂３及び下層樹脂１を火災、その他の劣化または破損から守ることができる。
【００３５】
上記上層樹脂３及び下層樹脂１は水性で、上記表層樹脂４は油性でもよい。これにより、石綿資材Ｒの表面を水洗いしたのち、硬化・乾燥を待たずに、又は硬化・乾燥工程を省略して、直ちに上層樹脂３または下層樹脂１を塗布できる。なお、上層樹脂３及び下層樹脂１は油性で、上記表層樹脂４は水性でもよい。
【００３６】
（４）網２の材質及び形状
図５は上記網を示す。この網２の糸２１は、ポリエチレンテレフタレート製またはナイロン製などの合成樹脂製、玄武岩繊維、ガラス繊維、ホウ素繊維、炭化ケイ素繊維、アルミナ繊維、炭素繊維、アラミド繊維、鋼繊維、金属繊維、針金などである。
【００３７】
この網２の空隙率（面積比）は５０〜９０％である。この空隙率は、網２の全体面積に対する隙間２２の面積の割合を示す。この場合、網２の隙間（空隙／開き）２２の幅及び糸２１の太さの合計幅に対する、糸２１の太さの割合は、３０〜５％であり、網２の隙間（空隙／開き）２２の幅及び糸２１の太さの合計幅に対する、隙間（空隙／開き）２２の幅の割合は、７０〜９５％となる。このような網２の中に上層樹脂３が十分に入り込み、網２を内蔵した上層樹脂３が強固になり石綿資材Ｒの強度を高めることができる。
【００３８】
上記上層樹脂３または下層樹脂１の発泡性または無発泡性の樹脂組成液を網２に塗布して浸透させるには、刷毛またはローラによる塗布、スプレーによる吹き付けのほか、通常公知のサチュレータ、コータなどの方法が適用される。上記組成液の浸透量は、網２の１００重量部に対して５０〜１１０重量部が適当であり、５０重量部未満であると目的とする厚みを維持することができず、かつ所定の空隙率の網２が得られず、また１１０重量部を越えると網２の風合いが硬くなり、二次加工時の熱硬化性樹脂液の浸透量が低下し、剛性が低下し、さらに経済的ではない。この空隙に上層樹脂３が十分に入り込み、網２を内蔵した上層樹脂３が強固になり石綿資材Ｒの強度を高めることができる。
【００３９】
浸透量の調節は、発泡化性または無発泡性の樹脂組成液の樹脂濃度、粘度、ドグタリアランス、ロールコータ回転比、マングル絞り率などで行なわれる。所定の浸透量の網２を加熱するには、通常の大型送風機、温風送風機、蒸気乾燥機、赤外線ヒータ、その他公知の乾燥機を使用することができる。
【００４０】
上記の構造を有する網２は、通常その厚みが０．１〜２０mm、望ましくは０．２〜１０mm、より望ましくは０．５〜５mm、さらに望ましくは１〜３mm、目付重量が５〜９００g／m2、望ましくは１０〜４５０g／m2、より望ましくは２５〜２７０g／m2、さらに望ましくは５０〜１７０g／m2であるが、上記の範囲のものに限定されるものではない。網２の厚さは薄くても厚くてもよく、繊維製でも非繊維製でもよい。
【００４１】
上記網２の織り方は平織り、綾織り、シュス織り、どのような織り方でもよい。また網２の糸２１の縦糸及び横糸の交差箇所では、縦糸と横糸とが絡みあったり結びあったりして縦糸と横糸とが連結されてもよい。この網２には、上記上層樹脂３または／及び下層樹脂１が浸透し易い材質でなくてはならない。十分に浸透しないと、上層樹脂３または／及び下層樹脂１が浸透した網２の強度が十分に発揮されないからである。
【００４２】
上記石綿資材Ｒの表面に突起物Ｓがあっても、網２には隙間２２があるので、この突起物Ｓが網２の隙間２２を挿通することができ、網２を敷くのに障害になることがない。網２は、布に比べて隙間２２の割合が広いので、突起物Ｓがどのような間隔であっても、網２を確実に石綿資材Ｒの表面に密着させることができる。
【００４３】
上記突起物Ｓは、ボルト及びナット、フックボルトの端、チャンネルボルトの端、パイプボルトの端、稲妻金具の端、Ｕ型ボルト、Ｊ型ボルト、釘、鉄座、フェルト座、パッキン、キャップ、その他の突起物である。
【００４４】
石綿資材Ｒがスレート屋根の場合、突起物Ｓ（ボルトなど）は、横方向で２６０ｍｍ間隔、縦方向に８００ｍｍ間隔で取り付けられている。石綿資材Ｒが波形であり、網２は横方向に波形に沿って敷かれても、網２の隙間２２は多数形成されているので、各隙間２２は各突起物Ｓ全てを確実に挿通させることができる。
【００４５】
（５）本発明の封じ込め石綿資材の試験結果
本発明の石綿資材の封じ込め方法及び封じ込め構造によって、封じ込められた石綿資材Ｒの強度は以下の様に強化された。この強度向上試験では、波形スレート屋根の石綿資材Ｒを用い、既設の波形スレート屋根の石綿資材Ｒの波条を横断する線条方向にわたって圧力を加えて破壊までの加圧力を計測した。改修前の既設の波形スレート石綿資材材の破壊強度は４．６ＫＮ（キロニュートン）、４６９．３ｋｇｆであったものが、本発明の改修を施すことによって、５．５ＫＮ（キロニュートン）、５６３．１ｋｇｆ（キログラムフォース）と、１．２倍近い強度向上を達成できた。
【００４６】
また、上層樹脂３及び／または下層樹脂１が浸透した網２の、平坦な面に対する接着強度は、試験により以下の試験データが得られた。平面スレート屋根の石綿資材Ｒに対して、上層樹脂３及び／または下層樹脂１が浸透した網２を、本発明の石綿資材の封じ込め方法によって封じ込めを行い、これを引き剥がすには、７．３ｋｇｆ／ｃｍ2の力が必要であった。
【００４７】
これは上層樹脂３及び／または下層樹脂１が浸透した網２がスレート屋根面から剥がれたのではく、上層樹脂３及び／または下層樹脂１が浸透した網２にスレート屋根が接着したままスレート屋根材を破壊してまで、剥離が行われたのである。すなわち、上層樹脂３及び／または下層樹脂１が浸透した網２のスレート屋根材に対する接着強度は、スレート屋根材そのものの強度を大きく超えるほどのものであった。
【００４８】
また、平面コンクリート材に対して、上層樹脂３及び／または下層樹脂１が浸透した網２を、本発明の石綿資材の封じ込め方法及び封じ込め構造によって封じ込めを行い、これを引き剥がすには、１６．０ｋｇｆ／ｃｍ2の力が必要であった。
【００４９】
これも上層樹脂３及び／または下層樹脂１が浸透した網２がコンクリート平面から剥がれたのではなく、上層樹脂３及び／または下層樹脂１が浸透した網２にコンクリート平面が接着したままコンクリート材を破壊してまで、剥離が行われたのである。すなわち、上層樹脂３及び／または下層樹脂１が浸透した網２のコンクリート平面に対する接着強度は、コンクリート材そのものの強度を大きく超えるほどのものであった。
【００５０】
以上のことから、本発明の石綿資材の封じ込め方法及び封じ込め構造により、以下の顕著な効果を達成できる。網２の厚さが薄く、浸透させる上層樹脂３及び／または下層樹脂１の比重も水に近くて軽いため、さらには樹脂１、３、４だけでなく、この樹脂の中に軽い網２を内蔵させているので、改修構造全体の重量は０．７〜１．１ｋｇ／ｍ2、平均で０．９ｋｇ／ｍ2という軽さであって、石綿資材への荷重負担が小さい。
【００５１】
また、上層樹脂３及び／または下層樹脂１は早く硬化するので、改修工事を短期間で行うことができる。上述のように石綿資材の強度向上及び石綿資材への接着強度が大きいため、耐久性にすぐれ、２０年以上、場合によって２５〜３０年以上の耐久性が得られ、石綿などの有害物質の飛散を防止できるばかりでなく、封じ込め改修の回数も少なくて済む。
【００５２】
さらに、上層樹脂３及び／または下層樹脂１または表層樹脂４は、スレート屋根などの石綿資材Ｒそのものの表面より滑りにくいため、工事中または点検中でも滑らず、作業中の滑り落ちを防止できる。また、上層樹脂３及び／または下層樹脂１または表層樹脂４は、防水性であることと上記強度向上及び高い接着強度のため、水が浸入しにくく、雨漏りの改善にも効果が大きく、改修後も雨漏りが非常に発生しにくい。
【００５３】
さらに、本発明の石綿資材の封じ込め方法及び封じ込め構造は、網２の下面と上面とに上層樹脂３及び／または下層樹脂１または表層樹脂４という同じ樹脂素材が形成されている。したがって、本発明の石綿資材の封じ込め方法によって封じ込めた後、何年か経過後、この封じ込め石綿資材の上にさらに同じ方法で石綿資材を封じ込める場合にも、樹脂同志が混合接合され、接合面における親和性がよく、やはり強固に封じ込め材料を上乗せすることができる。この場合、封じ込め材料を上乗せする前に、封じ込め構造の表面を清掃／洗浄するだけでよい。
【実施例２】
【００５４】
図６は、第２実施例を示す。この第２実施例では、石綿資材Ｒは平板状のものである。突起物Ｓは、ボルト３１とパッキン３２とナット３３とからなっている。パッキン３２は、ボルト３１に挿通され、石綿資材Ｒの表面に密着されている。ナット３３はボルト３１に螺合され、パッキン３２の上に密着されている。
【００５５】
上記塗布された下層樹脂１の厚さはパッキン３２の厚さとほぼ一致している。上記網２、上層樹脂３及び表層樹脂４の合計の厚さはナット３３の厚さとほぼ一致している。このように、突起物Ｓの一部または全部の厚さと下層樹脂１、網２、上層樹脂３及び表層樹脂４の一部または全部の厚さと一致する。これにより、石綿資材の封じ込め構造は、突起物Ｓの一部または全部と一体化して、より強固になるし、美観も良くなる。
【実施例３】
【００５６】
本発明は、上記実施例に限定されず、種々変更可能である。例えば、本発明は、工場、スポーツ施設、公共施設などの大きな施設の石綿資材の封じ込めに最適であるが、封じ込められる石綿資材は、スレート屋根に限られずどのような石綿資材でもよい。
【００５７】
また、本発明の封じ込め方法によって封じ込められるものは、石綿、石綿スレートのほか、劣化したものの風塵や解体の時の風塵といった、飛散性または非飛散性いずれのものでもよい。封じ込められる面は、屋根や天井などの建築物／施設の上面以外に下面でもよいし、素直面／傾斜面でもよい。
【００５８】
垂直面、傾斜面または下面に下層樹脂１、上層樹脂３または表層樹脂４を塗布するときは、上から下に掛けて塗布していけばよく、網２を敷くとき網２を壁面に仮留めまたはピン留めすればよい。また水平面の下面に下層樹脂１、上層樹脂３または表層樹脂４を塗布するときは、スプレーガンなどで吹き付け、網２を敷くとき、薄い網２を選択し、下層樹脂１の接着性によって、網２を下面に付着させることができる。
【００５９】
上記各実施例では、網２を各樹脂１、３、４の中に入れているから、樹脂だけの場合に比べ、樹脂１、３、４と網２とがよく馴染んで、網２は配筋となって強度が向上して耐久性も向上するし、網２が媒体となって樹脂１、３、４が石綿資材によく馴染み、やはり強度が向上して耐久性も向上する。したがって、強度が向上する分、各樹脂１、３、４を薄くして、コストダウンをはかれる。この薄さは例えば０．９ｋｇ／ｍ2である。また網２が媒体となって樹脂１、３、４が石綿資材によく馴染んで、樹脂１、３、４の石綿資材への付着性が向上する。また網２の隙間２２にスタッドピンなどの突起物Ｓを通すことができ、網２に穴明けが不要となり、施工が容易となる。
【００６０】
（６）他の発明の効果
［１］既設の石綿資材の上に網を敷き、  この敷かれた網の上に、当該網の隙間に浸透可能な防水性で液体の上層樹脂をさらに塗布するとともに、この網に当該上層樹脂を当該網の下面の上記石綿資材の表面に達するまで浸透させ、この上層樹脂が乾燥すると、上記網が硬化されて強度が向上されるとともに、上層樹脂が浸透した網が上記石綿資材に接着されることを特徴とする石綿資材の封じ込め方法。これにより、石綿の飛散を防止できるし、石綿資材の強度を向上させることができる。
【００６１】
［２］上記請求項１の既設石綿資材の封じ込め方法によって封じ込められた石綿資材の封じ込め構造。これにより、石綿の飛散を防止できるし、石綿資材の強度を向上させることができる。
【００６２】
［３］上記上層樹脂は、熱硬化性であり、無発泡性であり、または常温で液体であり、若しくはナイロン樹脂、エポキシ樹脂またはポリエステル樹脂が望ましく、不飽和ポリエステル樹脂がより望ましく、若しくは上記上層樹脂の上記網に対する浸透量は網の体積（隙間を含む）の１５％〜５００％、望ましく２５％〜２５０％、より望ましくは３５％〜１００％（同じ体積）、さらに望ましくは４５％〜７５％である請求項１記載の石綿資材の封じ込め方法。この上層樹脂の浸透によって、網を内蔵した上層樹脂が強固になり屋根の強度を高めることができる。
【００６３】
［４］上記上層樹脂は、隙間を含む網の体積未満または越える量の上層樹脂が塗布されて浸透され、上記上層樹脂の塗布及び浸透量は、比重１．００〜１．２０において、網の厚さ１mm当たり及び１m2当たり、０．３〜４．０kg、望ましくは１．０〜３．０kg、より望ましくは１．１５〜２．３kg、さらに望ましくは１．５〜２．０kgであることを特徴とする請求項１または３記載の石綿資材の封じ込め方法。網の体積を越える量の上層樹脂が塗布されて浸透されるので、網を内蔵した上層樹脂が強固になり屋根の強度を高めることができる。
【００６４】
［５］上記網の隙間は、当該網の体積の５０〜９０％を占めており、網の厚みは０．１〜２０mm、望ましくは０．２〜１０mm、より望ましくは０．５〜５mm、さらに望ましくは１〜３mm、目付重量が５〜９００g／m2、望ましくは１０〜４５０g／m2、より望ましくは２５〜２７０g／m2、さらに望ましくは５０〜１７０g／m2である請求項１、３または４記載の石綿資材の封じ込め方法。この隙間に上層樹脂が十分に入り込み、網を内蔵した上層樹脂が強固になり屋根の強度を高めることができる。
【００６５】
［６］上記網は、ポリエチレンテレフタレート製またはナイロン製などの合成樹脂製、金属繊維、針金、玄武岩繊維またはガラス繊維であることを特徴とする請求項１、３、４または５記載の石綿資材の封じ込め方法。これにより、網の中に上層樹脂が十分に入り込み、網を内蔵した上層樹脂が強固になり屋根の強度を高めることができる。
【００６６】
［７］上記網が敷かれる前に、上記石綿資材の表面に防水性の下層樹脂を塗布し、  この下層樹脂が硬化乾燥する前または後に、この塗布された下層樹脂の上に上記網が敷かれることを特徴とする請求項１、３、４、５または６記載の石綿資材の封じ込め方法。この下層樹脂によって、石綿資材Ｒ表面への網の付着性／密封性を向上させることができる。
【００６７】
［８］上記上層樹脂と下層樹脂は同じものであることを特徴とする請求項７記載の石綿資材の封じ込め方法。上層樹脂と下層樹脂との相互浸透性／相互親和性が向上し、上層樹脂と下層樹脂との間に不整合面が生じず、上層樹脂と下層樹脂との強度を向上させることができる。
【００６８】
［９］上記塗布された上層樹脂の上面に、当該上層樹脂と混合しない耐候性の表層樹脂が塗布され、これにより上層樹脂及び／または下層樹脂が塗布された網を保護して劣化または破損するのを防ぐことを特徴とする請求項１、３、４、５、６、７または８記載の石綿資材の封じ込め方法。この表層樹脂によって、下層樹脂、網及び上層樹脂を保護して、劣化を防ぐことができる。
【００６９】
［１０］上記網を敷く前に、上記石綿資材の表面を清掃しない、または清掃することを特徴とする請求項１、３、４、５、６、７、８または９記載の石綿資材の封じ込め方法。清掃をしなければ、清掃時の有害物の飛散を防止でき、有害物を封じ込めることができる。清掃をすれば、下層樹脂、網または上層樹脂の石綿資材への付着性を向上させることができる。
【００７０】
［１１］上記網の隙間には上記石綿資材の突起物が挿通されることを特徴とする請求項１、３、４、５、６、７、８、９、１０または１１記載の石綿資材の封じ込め方法。これにより、屋根の突起物を避けて封じ込めを行うことができ、突起物の箇所で封じ込め構造の強度が低下することがない。また、突起物がどのような大きさ／太さ／間隔でも、屋根表面に網を確実に隙間無く敷き詰めることができる。
【産業上の利用可能性】
【００７１】
本発明は、石綿資材の上に網を敷き、この敷かれた網の上に、当該網の隙間に浸透可能な防水性で液体の上層樹脂をさらに塗布するとともに、この網に当該上層樹脂を当該網の下面の上記石綿資材の表面に達するまで浸透させ、この上層樹脂が硬化・乾燥すると、上記網が硬化されて強度が向上されるとともに、上層樹脂が浸透した網が上記石綿資材に接着されるようにした。したがって、既設の石綿資材を封じ込めて、石綿粒子の飛散を防止することができる。また、当該石綿資材の防水性及び強度を向上させることができ、石綿資材の石綿を封じ込めたまま、石綿資材を使用することができ、石綿資材を廃棄する必要もなくなる。
【図面の簡単な説明】
【００７２】
【図１】石綿資材Ｒの改修方法を示す。
【図２】石綿資材Ｒの改修方法を示す。
【図３】石綿資材Ｒの改修方法を示す。
【図４】石綿資材Ｒの改修方法を示す。
【図５】網２の平面を示す。
【図６】第２実施例を示す。
【符号の説明】
【００７３】
１…下層樹脂
２…網
３…上層樹脂
４…表層樹脂
２１…糸
２２…隙間
３１…ボルト
３２…パッキン
３３…ナット
【図１】
2005194162.tif 000003
【図２】
2005194162.tif 000004
【図３】
2005194162.tif 000005
【図４】
2005194162.tif 000006
【図５】
2005194162.tif 000007
【図６】
2005194162.tif 000008